ПЛАСТИЧНАЯ СМАЗКА
GREASE

Изобретение относится к созданию пластичной смазки, которая может быть использована в механизмах различного назначения, работающих при температуре до 200°С.
Известна пластичная смазка (RU 2637123, 2017), содержащая, мас. %:
замещенная или незамещенная прямоцепочечная высшая жирная монокислота, содержащая от 18 до 22 атомов углерода
2,0-15,0
ароматическая монокислота, содержащая замещенное или незамещенное бензольное кольцо
0,5-2,0
прямоцепочечная насыщенная низшая монокислота
1,0-5,0
гидроксид кальция расчетное количество базовое масло
до 100.
Данное изобретение относится к композиции пластичной смазки, содержащей базовое масло и мыло на основе кальциевого комплекса из трех и более органических кислот в качестве загустителя. В качестве высшей жирной монокислоты может быть использована одна или несколько кислот, выбираемые из стеариновой, олеиновой, 12-гидроксистеариновой и бегеновой кислот. В качестве ароматической жирной монокислоты может быть использована одна или несколько кислот, выбираемые из бензойной кислоты и пара-толуиловой кислоты. Прямоцепочечная насыщенная низшая жирная монокислота может являться уксусной кислотой, пропионовой кислоты, масляной кислоты или их комбинаций.
Преимуществом данной композиции по сравнению с простыми кальциевыми смазками является более высокая (свыше 180°С) температура каплепадения. Основным недостатком данной композиции является склонность к термо- и влагоупрочнению, характерная для комплексных кальциевых смазок на основе индивидуальных кислот.
Известна пластичная смазка (RU 2581463, 2016), в которой в качестве загустителя используется сверхщелочной сульфонат щелочноземельного металла, содержащая, мас. %:
сульфонат кальция
59,2-69,9
уксусная кислота
7,0-12,2
оксид кальция
1,2-5,3
вода дистиллированная
2,0-4,8
остаточное нефтяное масло
с вязкостью
17-44 сСт при 100°С
остальное,
до 100.
Технический результат заключается в создании пластичной смазки с высокой предельной температурой использования, хорошей коллоидной стабильностью и улучшенными противоизносными и противозадирными характеристиками. Недостатками описываемой композиции являются неудовлетворительные низкотемпературные характеристики и механическая стабильность.
Известна пластичная смазка (RU 2622400, 2017), содержащая, мас. %:
сульфонат кальция
63,23-66,73
уксусная кислота
7,50-8,25
оксид кальция
1,56-1,76
вода дистиллированная
4,68-5,28
12-оксистеариновая кислота
0,35-2,50
остаточное
нефтяное масло
с вязкостью 17-44 сСт при 100°С остальное,
до 100.
Изобретение относится к составу пластичных смазок, предназначенных для тяжелонагруженных узлов трения, работающих во влажных и агрессивных средах при высоких температурах. Данная смазка обладает высокой термомеханической стабильностью, характеризуется высокой коллоидной стабильностью и улучшенными противозадирными свойствами. Улучшение свойств описываемой смазки по сравнению с изобретением (RU 2581463, 2016) достигается за счет применения в качестве одного из компонентов 12-оксистеариновой кислоты. Недостатками данного состава являются плохие низкотемпературные свойства и невысокие антикоррозионные свойства.
Известна пластичная смазка (RU 2118653, 1998) на основе синтетического или минерального масла, загущенная карбонатом щелочноземельного металла, стабилизированного алкилсалицилатом щелочноземельного металла с числом углеродных атомов в алкиле 10-18, содержащая, мас. %:
карбонат щелочноземельного металла
14-30
алкилсалицилат щелочноземельного металла с числом углеродных атомов в алкиле
10-18 9-20
гидроксид щелочноземельного металла
6-10
минеральное или синтетическое масло до
100.
Полученная смазка обладает улучшенными антикоррозионными свойствами в условиях высоких температур, повышенной влажности и агрессивных сред. К недостаткам данной композиции относятся низкая механическая стабильность и неудовлетворительные противоизносные характеристики, что лишает возможности ее применения в качестве антифрикционной смазки.
Наиболее близкой к изобретению является пластичная смазка (RU 2249031, 2005) на основе синтетического или минерального масла, загущенная карбонатом щелочноземельного металла, стабилизированного алкилсалицилатом щелочноземельного металла с числом углеродных атомов в алкиле 10-18, содержащая, мас. %:
карбонат щелочноземельного металла
12-17
алкилсалицилат щелочноземельного металла с числом углеродных атомов в алкиле
10-18 4-17
тетраборат щелочноземельного металла
2-5
12-гидроксистеарат щелочноземельного металла
5-12
нефтяное или синтетическое масло
до 100.
Техническим результатом применения данного изобретения является улучшение антикоррозионных и антиокислительных свойств. Улучшение свойств описываемой смазки по сравнению с изобретением (RU 2118653, 1996) достигается за счет дополнительного применения в качестве компонентов тетрабората щелочноземельного металла и 12-гидроксистеарата щелочноземельного металла. Недостатками данного состава является недостаточная механическая стабильность, что существенно ограничивает область применения пластичной смазки.
Задачей настоящего изобретения является получение композиции пластичной смазки с повышенной механической стабильностью, высокой температурой каплепадения и улучшенными противоизносными характеристиками.
Указанная проблема решается пластичной смазкой содержащей пластичной смазкой, содержащей минеральное или синтетическое масло, комплексное кальциевое мыло в виде смеси кальциевого мыла стеариновой кислоты, кальциевого мыла 12-оксистеариновой кислоты и кальциевого мыла уксусной кислоты при их массовом соотношении 1:(0,2÷1,8):(0,1÷1,2), соответственно и карбонатированный алкилсалицилат кальция с щелочным числом 100-600 мг КОН/г при следующем соотношении компонентов, масс. %:
карбонатированный алкилсалицилат кальция с щелочным числом 100-600 мг КОН/г
40-80
комплексное кальциевое мыло
6-20
минеральное или синтетическое масло остальное,
до 100.
Достигаемый технический результат заключается в обеспечении формирования стабильного структурного каркаса смазки на основе многокомпонентного кальциевого комплекса.
Сущность изобретения заключается в следующем.
В качестве дисперсной фазы в описываемом изобретении используют пятикомпонентное комплексное мыло, представляющее собой смесь кальциевого мыла стеариновой кислоты, кальциевого мыла 12-оксистеариновой кислоты, кальциевой соли уксусной кислоты, карбоната и алкилсалицилата кальция.
В зависимости от требуемого интервала рабочих температур в качестве дисперсионной среды могут применяться маловязкие (для низких температур) и высоковязкие масла (для высоких температур).
Описываемую смазку готовят в обогреваемом аппарате с перемешивающим устройством смешением базового масла (дисперсионной среды) с карбонатированным алкилсалицилатом кальция, добавлением расчетных количеств 12-оксистеариновой и стеариновой кислот, нагревом до температуры 80-90°С и добавлением при данной температуре уксусной кислоты. После этого производят выдержку в течение 1-4 часов для формирования структуры, и добавляют расчетное количество водной суспензии гидроксида кальция тонкой струей, затем нагревают реакционную смесь до температуры 130-150°С для выпарки воды и проведения термомеханического диспергирования. Далее образованный продукт охлаждают до температуры 60-100°С и производят слив полученной смазки в тару с предварительной гомогенизацией.
Перед стадией гомогенизации в охлажденную смазку при необходимости могут быть добавлены расчетные количества присадок (противоизносной и/или противозадирной, ингибиторов коррозии), наполнителей (соединений углерода, кремния, молибдена, вольфрама, бора) и красителей.
По вышеприведенной технологи было приготовлено 15 образцов смазок, охватывающих весь спектр заявляемых концентраций компонентов, используемых в описываемой смазке. Использование компонентов смазки в концентрациях, выходящих за заявленные пределы не приводит к желаемым результатам.
Составы приготовленных образцов пластичной смазки представлены в таблице 1, а свойства этих образцов - в таблице 2.
Из приведенных данных следует, что заявленная пластичная смазка обладает повышенной механической стабильностью, высокой температурой каплепадения и улучшенными противоизносными характеристиками.